(57)【要約】【課題】マルチフォトン構造の有機ＥＬ素子において、従来の中間層の構成で生じていた電荷移動錯体による可視領域の光吸収を抑制し、かつ、該中間層のカウンターキャリアに対する耐性を向上させることにより、素子の高効率化および長寿命化が図られた有機ＥＬ素子を提供する。【解決手段】基板１上に形成され、陽極層２とその対向電極である陰極層３との間に、少なくとも一層の発光層を含む発光ユニット４が中間層５を介して複数個積層されたマルチフォトン構造の有機ＥＬ素子において、前記中間層５は、電子受容性物質もしくは電子供与性物質と、有機化合物との混合または積層により形成され、電荷移動錯体が形成されないこと特徴とする素子構成とする。【選択図】図１
2011034917.tif 000002
【特許請求の範囲】
【請求項１】
基板上に形成され、陽極層とその対向電極である陰極層との間に、少なくとも一層の発光層を含む発光ユニットが中間層を介して複数個積層されたマルチフォトン構造の有機エレクトロルミネッセンス素子であって、
前記中間層は、電子受容性物質もしくは電子供与性物質と、有機化合物との混合または積層により形成され、電荷移動錯体が形成されないことを特徴とする有機エレクトロルミネッセンス素子。
【請求項２】
前記中間層は、電子受容性物質と有機化合物との混合または積層により形成され、４００〜８００ｎｍの波長域における光吸収係数が、前記有機化合物単体の光吸収係数と同等以下であることを特徴とする請求項１記載の有機エレクトロルミネッセンス素子。
【請求項３】
基板上に形成され、陽極層とその対向電極である陰極層との間に、少なくとも一層の発光層を含む発光ユニットが中間層を介して複数個積層されたマルチフォトン構造の有機エレクトロルミネッセンス素子であって、
前記中間層は、電子受容性物質と有機化合物が混合または積層された層と、電子供与性物質と前記有機化合物と同一の有機化合物が混合または積層された層により形成され、電荷移動錯体が形成されないことを特徴とする有機エレクトロルミネッセンス素子。
【請求項４】
電子受容性物質と混合または積層される前記有機化合物が、その分子構造に電子供与性を示す窒素原子を含まない非アリールアミン化合物であることを特徴とする請求項１〜３のいずれかに記載の有機エレクトロルミネッセンス素子。
【請求項５】
前記非アリールアミン化合物が、スチリル化合物またはポリアリーレン化合物であることを特徴とする請求項４記載の有機エレクトロルミネッセンス素子。
【請求項６】
前記電子受容性物質が、金属酸化物であることを特徴とする請求項１〜５のいずれかに記載の有機エレクトロルミネッセンス素子。
【請求項７】
前記金属酸化物が、モリブデン酸化物、バナジウム酸化物およびタングステン酸化物のうちのいずれかであることを特徴とする請求項６記載の有機エレクトロルミネッセンス素子。
【発明の詳細な説明】
【技術分野】
【０００１】
本発明は、照明に好適に用いることができる光透過性を有する有機エレクトロルミネッセンス（ＥＬ）素子に関する。
【背景技術】
【０００２】
有機ＥＬ素子は、有機化合物を発光材料とする自己発光型素子であり、高速度での発光が可能であるため、動画の表示に好適であり、また、素子構造が簡単でディスプレイパネルの薄型化が可能である等の特性を有している。このような優れた特性を有していることから、有機ＥＬ素子は、携帯電話や車載用ディスプレイとして、日常生活において普及しつつある。
さらに、近年では、上記のような薄型面発光という特長を活かして、次世代の照明としても注目されている。
【０００３】
前記有機ＥＬ素子は、実用性の向上および普及のため、高効率化および長寿命化を図ることが求められており、その一手法としてマルチフォトン構造が提案されている。
従来のマルチフォトン構造の有機ＥＬ素子は、電荷発生層と呼ばれる中間層を介して、少なくとも一層の発光層を含む発光ユニットを直列に接続する構造を備えたものであり、前記中間層で電荷移動錯体が形成されることによって、いわゆるマルチフォトン素子として機能する。
【０００４】
例えば、特許文献１には、電荷発生層において分極した正負の電荷が、外部電界の印加によって容易に分離する機構とするため、電荷移動錯体の形成が必須であることが記載されており、電荷移動錯体を形成する前記中間層として、（電子輸送性材料＋電子供与性物質／アリールアミン化合物＋電子受容性物質）という構成が開示されている。
【０００５】
また、特許文献２には、トンネルダイオードやタイプＩＩＩ型ヘテロ接合等の無機半導体のように、隣接するｐｎヘテロ接合により、同様な電荷発生が可能であることが開示されているが、同文献には、ｐ型のドープ有機層に用いるアクセプタとして、ホストとの間で電荷移動錯体を形成する必要があることが記載されている。また、特許文献３には、ｎ型のドープ有機層についての記載がある。
さらに、特許文献４には、中間層として導電層が用いられ、その例としてドナーとアクセプタの混合物が開示されているが、これも、電荷移動錯体の形成を必要条件とされている。
【０００６】
このように、従来のマルチフォトン素子（スタック型、タンデム型とも言われる）においては、その中間層での電荷発生には、電荷移動錯体の形成が必須とされてきた。
【先行技術文献】
【特許文献】
【０００７】
【特許文献１】特許第３９３３５９１号公報
【特許文献２】特開２００４−３９６１７号公報
【特許文献３】特開２００３−１８２７７４号公報
【特許文献４】特開２００３−２６４０８５号公報
【発明の概要】
【発明が解決しようとする課題】
【０００８】
しかしながら、前記中間層において、アリールアミン化合物＋電子受容性物質間等で形成される電荷移動錯体は、一般に、青色から緑色の可視領域に光吸収を持つため、デバイス自身の発光効率や透過率の向上を図る観点から、好ましいとは言えなかった。
また、アリールアミン化合物は、正孔輸送性を示す一方、カウンターキャリアである電子に対して非常に脆弱であることが知られている。
【０００９】
このため、上記のような中間層の構成は、デバイスの特性改善に支障をきたすものであり、高効率化および長寿命化の観点から、中間層の構成の改良が求められていた。
【００１０】
本発明は、上記技術的課題を解決するためになされたものであり、マルチフォトン構造の有機ＥＬ素子において、従来の中間層の構成で生じていた電荷移動錯体による可視領域の光吸収を抑制し、かつ、該中間層のカウンターキャリアに対する耐性を向上させることにより、素子の高効率化および長寿命化が図られた有機ＥＬ素子を提供することを目的とするものである。
【課題を解決するための手段】
【００１１】
本発明に係る有機ＥＬ素子は、基板上に形成され、陽極層とその対向電極である陰極層との間に、少なくとも一層の発光層を含む発光ユニットが中間層を介して複数個積層されたマルチフォトン構造の有機ＥＬ素子であって、前記中間層は、電子受容性物質もしくは電子供与性物質と、有機化合物との混合または積層により形成され、電荷移動錯体が形成されないことを特徴とする。
このような素子構成によれば、従来の中間層の構成で生じていた電荷移動錯体による可視領域の光吸収を抑制し、かつ、該中間層のカウンターキャリアに対する耐性を向上させることができる。
【００１２】
前記有機ＥＬ素子においては、前記中間層は、電子受容性物質と有機化合物との混合または積層により形成され、４００〜８００ｎｍの波長域における光吸収係数が、前記有機化合物単体の光吸収係数と同等以下であることが好ましい。
【００１３】
また、本発明に係る他の態様の有機ＥＬ素子は、基板上に形成され、陽極層とその対向電極である陰極層との間に、少なくとも一層の発光層を含む発光ユニットが中間層を介して複数個積層されたマルチフォトン構造の有機ＥＬ素子であって、前記中間層は、電子受容性物質と有機化合物が混合または積層された層と、電子供与性物質と前記有機化合物と同一の有機化合物が混合または積層された層により形成され、電荷移動錯体が形成されないことを特徴とする。
このように、中間層として、電子受容性物質および電子供与性物質に、それぞれ、同一の有機化合物を混合または積層した層を形成することによっても、電荷移動錯体を形成させることなく、上記と同様な効果を奏する有機ＥＬ素子を構成することができる。
【００１４】
前記電子受容性物質と混合または積層される前記有機化合物は、特に、その分子構造に電子供与性を示す窒素原子を含まない非アリールアミン化合物であることが好ましい。
このように、中間層に、従来のようなアリールアミン化合物等の電子供与性を示す窒素原子を含む化合物を適用しない構成とすることにより、マルチフォトン素子の長寿命化および高効率化を図ることが可能である。
前記非アリールアミン化合物は、スチリル化合物またはポリアリーレン化合物であることが好ましい。
【００１５】
また、前記電子受容性物質は、金属酸化物であることが好ましく、特に、モリブデン酸化物、バナジウム酸化物およびタングステン酸化物のうちのいずれかであることが好ましい。
【発明の効果】
【００１６】
本発明によれば、マルチフォトン構造の有機ＥＬ素子において、従来の中間層の構成で生じていた電荷移動錯体による可視領域の光吸収を抑制し、かつ、該中間層のカウンターキャリアに対する耐性を向上させることにより、素子の高効率化および長寿命化を図ることができる。
したがって、本発明に係る有機ＥＬ素子は、従来のディスプレイ用途のみならず、照明等の光源用途においても、高演色性に優れた面発光体としての特性をより活用することが可能となる。
【図面の簡単な説明】
【００１７】
【図１】本発明に係る有機ＥＬ素子の層構成を模式的に示した断面図である。
【図２】実験１の各有機ＥＬ素子の電流効率−電流密度の関係を示したグラフである。
【図３】ｓｐｉｒｏ−ＤＰＶＢｉの単体膜および共蒸着膜のＵＶ吸収スペクトルである。
【図４】ｓｐｉｒｏ−６ｐの単体膜および共蒸着膜のＵＶ吸収スペクトルである。
【図５】α−ＮＰＤの単体膜および共蒸着膜のＵＶ吸収スペクトルである。
【図６】三酸化モリブデン単体膜のＵＶ吸収スペクトルである。
【図７】実験３の各有機ＥＬ素子の電流効率−電流密度の関係を示したグラフである。
【図８】実施例５、比較例５の各有機ＥＬ素子の寿命特性を示したグラフである。
【図９】実験４の各有機ＥＬ素子の電流効率−電流密度の関係を示したグラフである。
【図１０】実験５の各有機ＥＬ素子の電流効率−電流密度の関係を示したグラフである。
【図１１】ｓｐｉｒｏ−ＤＰＶＢｉとＬｉｑの共蒸着膜／Ａｌ／ｓｐｉｒｏ−ＤＰＶＢｉと五酸化バナジウムの共蒸着膜の積層膜のＵＶ吸収スペクトルである。
【図１２】五酸化バナジウム単体膜のＵＶ吸収スペクトルである。
【発明を実施するための形態】
【００１８】
以下、本発明について、図面を参照しながら、より詳細に説明する。
図１に、本発明に係る有機ＥＬ素子の層構成の概略を示す。
図１に示す有機ＥＬ素子は、基板１上に形成され、陽極層２とその対向電極である陰極層３との間に、少なくとも一層の発光層を含む発光ユニット４-１，４-２，４-３，…，４-ｎが、中間層５-１，５-２，…，５-（ｎ−１）を介してｎ個積層されたマルチフォトン構造の有機ＥＬ素子である。そして、前記中間層５-１，５-２，…，５-（ｎ−１）が、電子受容性物質もしくは電子供与性物質と、有機化合物との混合または積層により形成され、電荷移動錯体が形成されないことを特徴とするものである。
このように、マルチフォトン構造の複数個の発光ユニット間の中間層において、電荷移動錯体が形成されない点が従来の中間層と異なる。
中間層をこのような構成とすることにより、電荷移動錯体による可視領域の光吸収ロスを抑制することができ、さらに、カウンターキャリアに対する耐性が優れた材料を積極的に適用することが可能となる。
【００１９】
前記中間層は、下記実施例に示すように、電子供与性物質を含むことは必須要件ではなく、電子受容性物質と有機化合物との混合物または積層体で構成されていてもよく、好ましくは、電子受容性物質と有機化合物との混合または積層により形成される。
この中間層は、素子の高効率化を図るためには、４００〜８００ｎｍの波長域、すなわち、この可視領域における光吸収係数が、前記有機化合物単体の光吸収係数と同等またはそれ以下であることが好ましい。
【００２０】
また、中間層を、電子受容性物質と有機化合物が混合または積層された層と、電子供与性物質と前記有機化合物と同一の有機化合物が混合または積層された層により形成してよく、この場合は、電子受容性物質および電子供与性物質に、それぞれ、混合または積層される有機化合物は、同一のものを用いることが好ましい。
これにより、中間層において、電荷移動錯体を形成させないようにすることができる。
【００２１】
前記中間層において、電子受容性物質と混合または積層される有機化合物は、単一の化合物であることが好ましく、特に、その分子構造に電子供与性を示す窒素原子を含まない非アリールアミン化合物を用いることが好ましい。
このように、従来、電荷発生層を構成する化合物として一般的に用いられていたアリールアミン化合物等の電子供与性を示す窒素原子を含む化合物を使用せずに、中間層を形成することにより、電荷移動錯体を形成することなく、マルチフォトン素子としての機能を発現しつつ、アリールアミン化合物を中間層に用いた従来の素子に比べて、長寿命化を図ることができる。
【００２２】
前記中間層における有機化合物としては、具体的には、スチリル化合物、ポリアリーレン化合物が挙げられ、例えば、スチリル化合物である下記（化１）に示す化合物（ｓｐｉｒｏ−ＤＰＶＢｉ）を用いることが好ましい。
このような、正孔および電子の両者に対して耐性のあるバイポーラ材料であり、非アリールアミン化合物を好適に適用することができる。
【００２３】
【化１】
2011034917.tif 000003
【００２４】
また、前記電子受容性物質は、金属酸化物であることが好ましく、特に、モリブデン酸化物、バナジウム酸化物、タングステン酸化物等を好適に用いることができる。これらの電子受容性物質と、ｓｐｉｒｏ−ＤＰＶＢｉ等の非アリールアミン化合物とを共蒸着または積層して、中間層を形成することが好ましい。
以下、中間層による電荷発生層のメカニズムについて説明する。
【００２５】
従来のマルチフォトン素子の中間層におけるアリールアミン化合物と電子受容性物質から形成される電荷移動錯体は、約４５０〜５００ｎｍの波長域に吸収ピークを示すことが知られている。
例えば、下記比較例３に示すような、α−ＮＰＤに三酸化モリブデン（ＭｏＯ3）をドープした従来の電荷発生層では、５００ｎｍ付近と１３００ｎｍ付近に吸収が発生する（図５参照）。この吸収は、ＭｏＯ3とα−ＮＰＤとが形成する電荷移動錯体によるものであることは、分子軌道計算により確認することができる。
α−ＮＰＤの付近にＭｏＯ3を配置した分子座標を初期値とするいくつかの配位を、計算パッケージＧａｕｓｓｉａｎ０３を用いて、Ｂ３ＬＹＰ／６−３１＋＋Ｇ（ｄ，ｐ）で構造最適化を行い、続いて、Ｂ３ＬＹＰ／６−３１１＋＋Ｇ（ｄ，ｐ）により電荷０、＋１、−１の場合のエネルギー計算を、さらに、ＴＤ法を用いて、Ｂ３ＬＹＰ／６−３１＋＋Ｇ（ｄ，ｐ）により吸収波長の計算を行った結果、ＭｏＯ3が配位したα−ＮＰＤ分子が１つの分子として振る舞い、このとき、波長５２９ｎｍ、１１７４ｎｍに振動子強度がそれぞれ０．０２９、０．０６１の強い吸収と、波長１３６９ｎｍに振動子強度０．４０５の極めて強い吸収、波長５５０ｎｍ〜６００ｎｍに複数の弱い吸収が確認された。
これらの吸収ピークは、図５に示したような実際に観測された吸収と一致する。
【００２６】
また、上記のエネルギー計算から、分子レベルの電子親和力およびイオン化ポテンシャルを求めると、それぞれ３．５３ｅＶ、４．７０ｅＶとなり、マトリックスとなるα−ＮＰＤの分極エネルギー０．６ｅＶを考慮すると、ドープ層内でのＭｏＯ3配位α−ＮＰＤの電子親和力４．１３ｅＶ、イオン化ポテンシャル４．１０ｅＶとほぼ一致する。
したがって、この分子は、自発的に電荷分離、すなわち、電荷発生を起こす電荷移動錯体であることを確認できる（電子親和力とイオン化ポテンシャルの差が小さいほど、分子内の電荷移動が大きい）。
また、この分子のＨＯＭＯやＬＵＭＯの分子軌道分布から、電荷が大きく偏っていることも確認でき、この点からも、電荷移動錯体を形成していることが認められる。
【００２７】
一般に、α−ＮＰＤに代表されるアリールアミンのように、窒素原子を含み、孤立電子対がπ電子系と相互作用する分子は、金属酸化物のような電子求引性基の配位によって、容易に電子欠乏を引き起こすため、電荷移動錯体を形成しやすい。
【００２８】
これに対して、例えば、下記実施例３，４に示すような、ｓｐｉｒｏ−ＤＰＶＢｉや下記（化２）に示すポリアリーレン系のｓｐｉｒｏ−６ｐに三酸化モリブデン（ＭｏＯ3）をドープした電荷発生層では、５００ｎｍ付近に吸収ピークは見られず、電荷移動錯体は形成されない（図３，４参照）。
【００２９】
【化２】
2011034917.tif 000004
【００３０】
ｓｐｉｒｏ−６ｐについて、上記と同様に計算した場合、ＭｏＯ3が配位したｓｐｉｒｏ−６ｐは、４８０ｎｍより短波長側にしか強い吸収は存在せず、また、強い電荷分布の偏りも確認できない。
また、分子レベルの電子親和力とイオン化ポテンシャルは、それぞれ２．０４ｅＶ、６．４１ｅＶであり、ｓｐｉｒｏ−６ｐ単体の電子親和力１．０４ｅＶ、イオン化ポテンシャル６．４６ｅＶと比べて、電子親和力に変化があるものの、α−ＮＰＤのように極端なエネルギーレベルの変化はなく、電荷移動錯体は形成されていないことを確認できる。
【００３１】
したがって、ｓｐｉｒｏ−６ｐを用いた中間層が電荷発生層として動作する原理は、前記電子親和力が２．０４ｅＶに低下したことに起因する。これは、ＭｏＯ3配位のｓｐｉｒｏ−６ｐが、ｓｐｉｒｏ−６ｐ単体に対して弱いアクセプタとして動作し、ｓｐｉｒｏ−６ｐがｐ型ドープ層を形成するとともに、このＭｏＯ3配位のｓｐｉｒｏ−６ｐの電子親和力のレベルが、隣接する電子輸送層に電子注入をアシストすることによるものと推察される。
【００３２】
このような現象を生じる、すなわち、金属酸化物が配位した有機化合物が、元の有機化合物の弱いアクセプタ兼電子注入の中間準位として動作する有機化合物としては、他のポリアリーレン化合物やスチリル化合物も挙げられる。これらは、金属酸化物がπ共役系に配位することにより、適切な準位が形成されることに起因していると考えられる。
【００３３】
本発明に係る有機ＥＬ素子の基板、陽極層、発光ユニットおよび陰極層の構成、すなわち、中間層以外の層構成は、従来の一般的なマルチフォトン素子と同様の構成で差し支えない。
以下、各層の具体的な態様の一例を説明する。
【００３４】
本発明に係る有機ＥＬ素子の構成要素のうち、基板は、有機ＥＬ素子の支持体かつ発光面となるため、光透過率は８０％以上であることが好ましく、より好ましくは、９０％以上である。
前記基板としては、一般に、ＢＫ７、ＢａＫ１、Ｆ２等の光学ガラス、石英ガラス、無アルカリガラス、ホウケイ酸ガラス、アルミノケイ酸ガラス等のガラス基板、ＰＭＭＡ等のアクリル樹脂、ポリカーボネート、ポリエーテルスルホネート、ポリスチレン、ポリオレフィン、エポキシ樹脂、ポリエチレンテレフタレート等のポリエステル等のポリマー基板が用いられる。
前記基板の厚さは、通常、０．１〜１０ｍｍ程度のものが用いられるが、機械的強度、重量等を考慮して、０．３〜５ｍｍであることが好ましく、０．５〜２ｍｍであることがより好ましい。
【００３５】
また、前記陽極層は、前記基板上に、透明電極として、仕事関数が大きい（４．０ｅＶ以上）電極材料により形成される。
このような透明電極は、金、銀、ニッケル、パラジウム、白金等の金属等の薄膜により形成することもできるが、一般には、酸化インジウム錫（ＩＴＯ）、酸化インジウム亜鉛、酸化亜鉛等の金属酸化物が用いられ、特に、透明性や導電性等の観点から、ＩＴＯが好適に用いられる。
この透明電極の膜厚は、透明性および導電性の確保のため、８０〜４００ｎｍであることが好ましく、１００〜２００ｎｍであることがより好ましい。
陽極層の形成は、通常、ＣＶＤ法、スパッタ法、真空蒸着法等により行われ、透明導電性薄膜として形成されることが好ましい。
【００３６】
前記陽極層に対向する陰極層は、通常、仕事関数の小さい（４ｅＶ以下）金属、合金により構成される。例えば、アルミニウム、アルミニウム−リチウム合金、マグネシウム−銀合金等が挙げられる。
前記陰極層の膜厚は、１０〜５００ｎｍであることが好ましく、５０〜２００ｎｍであることがより好ましい。
前記陰極層も、ＣＶＤ法、スパッタ法、真空蒸着法等の通常用いられる方法で成膜することにより形成することができる。
【００３７】
また、前記発光ユニットの１ユニットは、少なくとも一層の発光層を含むものであれば、単層でも複層でもよく、公知の有機ＥＬ素子の層構造とすることができる。前記発光ユニット３の具体的な層構造としては、発光層のみ、正孔輸送層／発光層、発光層／電子輸送層、正孔輸送層／発光層／電子輸送層等の構造が挙げられる。
さらに、正孔注入層、正孔輸送発光層、正孔阻止層、電子注入層、電子輸送発光層等をも含む公知の積層構造とすることもできる。
【００３８】
本発明に係る有機ＥＬ素子は、マルチフォトン素子であるため、前記発光ユニットが、中間層を介して、複数個積層されている。積層される複数個の発光ユニットは、それぞれ同じ構成であっても、異なる構成であってもよい。
【００３９】
前記発光ユニットの各層を構成する材料は、特に制限されるものではなく、公知のものを用いることができ、低分子系または高分子系のいずれであってもよい。
これらの各層の形成は、真空蒸着法、スパッタリング法等などの乾式法、インクジェット法、キャスティング法、ディップコート法、バーコート法、ブレードコート法、ロールコート法、グラビアコート法、フレキソ印刷法、スプレーコート法等の湿式法により行うことができる。好ましくは、真空蒸着により成膜する。
また、前記各層の膜厚は、各層同士の適応性や求められる全体の層厚さ等を考慮して、適宜状況に応じて定められるが、通常、５ｎｍ〜５μｍの範囲内であることが好ましい。
【実施例】
【００４０】
以下、本発明を実施例に基づきさらに具体的に説明するが、本発明は下記の実施例により制限されるものではない。
［実験１］緑色燐光素子による評価
（実施例１）
まず、パターニング済みの透明導電膜（ＩＴＯ）が膜厚１１０ｎｍで成膜されたガラス基板を、純水と界面活性剤による超音波洗浄、純水による流水洗浄、純水とイソプロピルアルコールの１：１混合溶液による超音波洗浄、イソプロピルアルコールによる煮沸洗浄の順で洗浄処理した。この基板を沸騰中のイソプロピルアルコールからゆっくり引き上げ、イソプロピルアルコール蒸気中で乾燥させ、最後に、紫外線オゾン洗浄を行った。
この基板を真空チャンバ内に配置し、１×１０-6Ｔｏｒｒまで真空排気し、該真空チャンバ内には、蒸着材料をそれぞれ充填した各モリブデン製ボートと、所定のパターンで成膜するための蒸着用マスクを設置しておき、前記ボートを通電加熱し、蒸着材料を蒸発させることにより、順次、下記表１の実施例１に示す層構成で、正孔輸送層、第１の発光ユニット、中間層、第２の発光ユニットの成膜を行った。
ここで、第１および第２の発光ユニットに用いられているＢＴＰＳはスルホン化合物であり、また、ＤＰＢはフェナントロリン誘導体である。
【００４１】
中間層は、非アリールアミン化合物であるｓｐｉｒｏ−ＤＰＶＢｉと電子受容性物質である三酸化モリブデンとを共蒸着した。
その上に、アリールアミン化合物である正孔輸送性材料の下記（化３）に示す化合物（ｓｐｉｒｏ−ＴＡＤ）層を積層させ、引き続き、第２の発光ユニットを形成した。
【００４２】
【化３】
2011034917.tif 000005
【００４３】
そして、陰極層は、真空チャンバを真空に保ったまま、マスクを交換し、陰極蒸着用のマスクを設置し、アルミニウム（Ａｌ）層を膜厚１００ｎｍで形成した。
真空チャンバを大気圧に戻し、上記により各層を蒸着させた基板を取り出し、窒素置換されたグローブボックスに移し、ＵＶ硬化樹脂を用いて、別のガラス板により封止し、２段マルチフォトン構造の緑色燐光素子を得た。
【００４４】
（比較例１）
リファレンス１として、表１の比較例１に示す層構成で、マルチフォトン構造でない通常タイプの緑色燐光素子を、実施例１と同様の手順にて作製した。
【００４５】
（実施例２）
表１の実施例２に示す層構成で、２段マルチフォトン構造の緑色燐光素子を、実施例１と同様の手順にて作製した。
中間層は、ｓｐｉｒｏ−ＤＰＶＢｉと三酸化モリブデンの共蒸着層とし、ｓｐｉｒｏ−ＴＡＤ層との間に、ｓｐｉｒｏ−ＤＰＶＢｉのみの層を形成し、三酸化モリブデンとアリールアミン化合物であるｓｐｉｒｏ−ＴＡＤとが直接接触しない構造とした。
【００４６】
（比較例２）
表１の比較例２に示す層構成で、２段マルチフォトン構造の緑色燐光素子を、実施例１と同様の手順にて作製した。
中間層は、アリールアミン化合物であるｓｐｉｒｏ−ＴＡＤのみで、三酸化モリブデンとの共蒸着は行わない層を積層させた。
【００４７】
下記表１に、［実験１］において作製した緑色燐光素子の各層構成を示す。
なお、表１の各数値は、各層の膜厚（ｎｍ）を示している。
【００４８】
【表１】
2011034917.tif 000006
【００４９】
図２に、［実験１］における各素子の電流効率−電流密度のグラフを示す。
図２のグラフから分かるように、実施例１，２の２段マルチフォトン構造の素子は、リファレンス１（比較例１）と比較して、電流効率がほぼ２倍であることが認められた。
【００５０】
図２に示したグラフにおいて、実施例１，２の２段マルチフォトン構造の素子は、電流効率が２倍を超えていることから、両素子ともマルチフォトン素子として機能することが確認された。
一方、比較例２の素子は、リファレンス１（比較例１）とほぼ同等の電流効率しか得られなかったことから、１ユニット分の発光しか得られていないと考えられる。
【００５１】
以上の結果から、マルチフォトン素子の動作要件として、中間層に電子受容性物質である三酸化モリブデンの存在が必要ではあるものの、アリールアミン化合物と三酸化モリブデンの混合または接触は、必須条件ではないことが認められた。
また、表１に示したように、リファレンス１（比較例１）では、電子注入層として、電子輸送性材料であるＤＰＢと金属錯体であるＬｉｑの共蒸着層を形成したが、実施例１，２では、これに代えて、電子注入層としてＬｉＦ／Ａｌ層を形成した。この場合も、マルチフォトン素子として機能することが確認された。このことから、電子供与性物質の存在も、中間層を構成する必須要件ではないと推測される。
【００５２】
［実験２］電荷移動錯体の形成の確認
（実施例３）
ｓｐｉｒｏ−ＤＰＶＢｉの単体膜およびＭｏＯ3との共蒸着膜を厚さ５０ｎｍで形成し、そのＵＶ吸収スペクトルを測定した。
図３に、これらのＵＶ吸収スペクトルを示す。
【００５３】
（実施例４）
ｓｐｉｒｏ−６ｐの単体膜およびＭｏＯ3との共蒸着膜を厚さ５０ｎｍで形成し、そのＵＶ吸収スペクトルを測定した。
図４に、これらのＵＶ吸収スペクトルを示す。
【００５４】
（比較例３）
α−ＮＰＤの単体膜およびＭｏＯ3との共蒸着膜を厚さ５０ｎｍで形成し、そのＵＶ吸収スペクトルを測定した。
図５に、これらのＵＶ吸収スペクトルを示す。
【００５５】
［比較例４］
参考として、ＭｏＯ3単体膜を厚さ２０ｎｍで形成し、そのＵＶ吸収スペクトルを測定した。
図６に、このＵＶ吸収スペクトルを示す。
【００５６】
図３に示したｓｐｉｒｏ−ＤＰＶＢｉ（実施例３）については、三酸化モリブデンを２０重量％の濃度で共蒸着した素子は、波長１５００ｎｍ付近に吸収ピークが見られたものの、可視領域には吸収が見られず、三酸化モリブデンの濃度を６重量％に低減した場合は、いずれの吸収も見られなかった。
図４に示したｓｐｉｒｏ−６ｐ（実施例４）については、三酸化モリブデンの有無によるスペクトルの変動は確認されなかった。
図５に示したα−ＮＰＤ（比較例３）の吸収スペクトルから、三酸化モリブデンを共蒸着することにより、波長５００ｎｍ付近および１３００ｎｍ付近に吸収ピークが確認された。この５００ｎｍ付近の吸収ピークは、電荷移動錯体の形成に由来するものと考えられる。
以上から、マルチフォトン構造の素子の中間層に非アリールアミン化合物を適用することにより、該当波長域に発光ピークを有するデバイスにおける発光効率の向上が期待される。
【００５７】
［実験３］黄色蛍光素子による評価（その１）
（比較例５）
リファレンス２として、表２の比較例５に示す層構成で、２段マルチフォトン構造の黄色蛍光素子を、実施例１と同様の手順にて作製した。
中間層は、電子輸送性材料であるＤＰＢにリチウム錯体（Ｌｉｑ）を共蒸着し、この層上にアルミニウム（Ａｌ）を蒸着し、さらに、アリールアミン化合物であるα−ＮＰＤと三酸化モリブデンとを共蒸着した。
【００５８】
（実施例５）
表２の実施例５に示す層構成で、２段マルチフォトン構造の黄色蛍光素子を、実施例１と同様の手順にて作製した。
【００５９】
実施例５では、ＤＰＢ：Ｌｉｑ／Ａｌ層のＬｉｑとＡｌが、マルチフォトン素子において中間層として機能する。ただし、このＡｌは極めて薄く、薄膜を形成しておらず、Ｌｉｑに作用することでＬｉｑを活性化し、電子供与性物質として機能する。
なお、実施例５では中間層としてＤＰＢ：Ｌｉｑ／Ａｌ層とｓｐｉｒｏ−ＤＰＶＢｉ：ＭｏＯ3層の２層を形成したが、中間層は、単一層に限らず、このように複数層を積層して形成してもよい。
【００６０】
下記表２に、実施例５および比較例５の黄色蛍光素子の各層構成を示す。
なお、表３の各数値は、各層の膜厚（ｎｍ）を示している。
また、ＴＢＡＤＮは、下記（化４）に示す化合物である。
【００６１】
【化４】
2011034917.tif 000007
【００６２】
【表２】
2011034917.tif 000008
【００６３】
（実施例６）
中間層において、共蒸着する三酸化モリブデンの濃度を２０重量％から６重量％に変更し、それ以外については、実施例５と同様にして、２段マルチフォトン構造の黄色蛍光素子を作製した。
【００６４】
（実施例７）
中間層およびこれに接触する層のｓｐｉｒｏ−ＤＰＶＢｉをｓｐｉｒｏ−６ｐに変更し、また、共蒸着する三酸化モリブデンの濃度を１３重量％とし、それ以外については、実施例５と同様にして、２段マルチフォトン構造の黄色蛍光素子を作製した。
【００６５】
図７に、実験３において作製した各素子の電流効率−電流密度のグラフを示す。
なお、図７のグラフにおいては、比較のため、実施例５および比較例５の２段マルチフォトン構造の素子に対応する１段の素子についてのデータも併せて記載した。
図７に示したグラフから分かるように、実施例５および比較例５の２段マルチフォトン構造の素子は、いずれも、それぞれの１段素子と比較して、電流効率がほぼ２倍であることが認められた。
また、ｓｐｉｒｏ−ＤＰＶＢｉの濃度を低減した場合（実施例６）、ｓｐｉｒｏ−６ｐを用いた場合（実施例７）も、実施例５の場合と同等以上の発光効率が得られることが認められた。
このことから、アリールアミン化合物を全く含まない素子構成であっても、マルチフォトン素子として機能することが確認された。
なお、実施例５の方が、比較例５よりも電流効率が低かったのは、選択した材料固有の特性に起因するものと思われる。
【００６６】
また、図８に、電流密度５００Ａ／ｍ2における実施例５および比較例５の各素子の寿命特性をグラフとして示す。
図８のグラフから分かるように、同一電流密度にて駆動した際、実施例５の素子は、比較例５の素子よりも長寿命であることが確認された。
【００６７】
［実験４］黄色蛍光素子による評価（その２）
（実施例８）
表３の実施例８に示す層構成で、２段マルチフォトン構造の黄色蛍光素子を、実施例１と同様の手順にて作製した。
中間層においては、非アリールアミン化合物としてＴＢＡＤＮ、電子受容性物質の金属酸化物として三酸化モリブデンを用いた。
【００６８】
下記表３に、実施例８の黄色蛍光素子の層構成を比較例５（リファレンス２）と併せて示す。
なお、表３の各数値は、各層の膜厚（ｎｍ）を示している。
【００６９】
【表３】
2011034917.tif 000009
【００７０】
（実施例９）
中間層およびこれに接触する層のＴＢＡＤＮを下記（化５）に示す化合物（ＤＰＰＢ）に変更し、それ以外については、実施例８と同様にして、２段マルチフォトン構造の黄色蛍光素子を作製した。
【００７１】
【化５】
2011034917.tif 000010
【００７２】
（実施例１０）
中間層およびこれに接触する層のＴＢＡＤＮを下記（化６）に示す化合物（ＴＭＢＮ）に変更し、それ以外については、実施例８と同様にして、２段マルチフォトン構造の黄色蛍光素子を作製した。
【００７３】
【化６】
2011034917.tif 000011
【００７４】
（実施例１１）
中間層およびこれに接触する層のＴＢＡＤＮを下記（化７）に示す化合物（ＴＰＡ）に変更し、それ以外については、実施例８と同様にして、２段マルチフォトン構造の黄色蛍光素子を作製した。
【００７５】
【化７】
2011034917.tif 000012
【００７６】
図９に、実験４において作製した各素子の電流効率−電流密度のグラフを示す。
なお、図９のグラフにおいては、比較のため、比較例５の２段マルチフォトン構造の素子に対応する１段の素子についてのデータも併せて記載した。
図９に示したグラフから分かるように、実施例８〜１１の２段マルチフォトン構造の素子は、いずれも、比較例５の１段素子と比較して、電流効率がほぼ２倍であることが認められた。
このことから、中間層において、非アリールアミン化合物として、ＤＰＰＢ、ＴＭＢＮ、ＴＰＡを用い、また、ＤＰＢ／Ｌｉｑ層に代えて、ＤＰＢ／ＬｉＦ層とした層構成においても、マルチフォトン素子として機能することが確認された。
なお、実施例８，９の方が、比較例５よりも電流効率が低かったのは、選択した材料固有の特性に起因するものと思われる。
【００７７】
［実験５］黄色蛍光素子による評価（その３）
（実施例１２）
表４の実施例１２に示す層構成で、２段マルチフォトン構造の黄色蛍光素子を、実施例１と同様の手順にて作製した。
中間層において、非アリールアミン化合物としてｓｐｉｒｏ−ＤＰＶＢｉ、電子受容性物質の金属酸化物として五酸化バナジウム、電子供与性物質としてＬｉｑを用いた。
【００７８】
下記表４に、実施例１２の黄色蛍光素子の層構成を比較例５（リファレンス２）と併せて示す。
なお、表４の各数値は、各層の膜厚（ｎｍ）を示している。
【００７９】
【表４】
2011034917.tif 000013
【００８０】
図１０に、実験５において作製した各素子の電流効率−電流密度のグラフを示す。
なお、図１０のグラフにおいては、比較のため、比較例５の２段マルチフォトン構造の素子に対応する１段の素子についてのデータも併せて記載した。
図１０に示したグラフから分かるように、実施例１２の２段マルチフォトン構造の素子は、比較例５の１段素子と比較して、電流効率がほぼ２倍であることが認められた。
このことから、中間層において、非アリールアミン化合物としてｓｐｉｒｏ−ＤＰＶＢｉ、また、電子受容性物質の金属酸化物として五酸化バナジウム、電子供与性物質としてＬｉｑとＡｌを用いた場合も、マルチフォトン素子として機能することが確認された。
【００８１】
［実験６］電荷移動錯体の形成の確認
（実施例１３）
実施例１２の中間層の層構成、すなわち、ｓｐｉｒｏ−ＤＰＶＢｉとＬｉｑの共蒸着層を厚さ１０ｎｍ、Ａｌを厚さ１．５ｎｍ、ｓｐｉｒｏ−ＤＰＶＢｉとＶ2Ｏ5の共蒸着層を厚さ２０ｎｍで順次積層し、そのＵＶ吸収スペクトルを測定した。
図１１に、このＵＶ吸収スペクトルを示す。
【００８２】
（比較例６）
参考として、Ｖ2Ｏ5単層膜を厚さ２０ｎｍで形成し、そのＵＶ吸収スペクトルを測定した。
図１２に、このＵＶ吸収スペクトルを示す。
【００８３】
図１１に示した実施例１２の中間層の層構成においては、ｓｐｉｒｏ−ＤＰＶＢｉ：Ｌｉｑ／Ａｌ層とｓｐｉｒｏ−ＤＰＶＢｉ：Ｖ2Ｏ5層とが隣接しているが、可視領域には吸収が見られなかった。このことから電子受容性物質および電子供与性物質と混合または積層される有機化合物に同一材料を使用した本構成においても、電荷移動錯体が形成されていないことが確認された。
【符号の説明】
【００８４】
１      基板
２      陽極層
３      陰極層
４-１，４-２，４-３，…，４-ｎ   発光ユニット
５-１，５-２，…，５-（ｎ−１）  中間層
【図１】
2011034917.tif 000014
【図２】
2011034917.tif 000015
【図３】
2011034917.tif 000016
【図４】
2011034917.tif 000017
【図５】
2011034917.tif 000018
【図６】
2011034917.tif 000019
【図７】
2011034917.tif 000020
【図８】
2011034917.tif 000021
【図９】
2011034917.tif 000022
【図１０】
2011034917.tif 000023
【図１１】
2011034917.tif 000024
【図１２】
2011034917.tif 000025